(57)【要約】  本発明は、少なくとも１つのポリ（アリーレンスルフィド）ポリマーを含む粉末材料（Ｍ）を使用して三次元（３Ｄ）物体を製造するための方法、特にこの粉末ポリマー材料（Ｍ）から選択的焼結によって得ることができる３Ｄ物体に関する。【選択図】なし【特許請求の範囲】
【請求項１】
三次元（３Ｄ）物体を製造するための方法であって、
ａ）粉末材料（Ｍ）であって、
−  ＡＳＴＭ  ＵＯＰ７１４−０７による誘導結合プラズマ発光分析（ＩＣＰ−ＯＥＳ）によって決定される、既知のカルシウム含有量の標準で較正された蛍光Ｘ線（ＸＲＦ）分析によって測定される２００ｐｐｍ未満のカルシウム含有量を有する少なくとも１つのポリ（アリーレンスルフィド）ポリマー（ＰＡＳ）を含むポリマー成分（Ｐ）と、
−  前記材料（Ｍ）の総重量に基づいて０．０１〜１０重量％の少なくとも１つの流動剤（Ｆ）と
を含む粉末材料（Ｍ）の連続層を堆積させる工程、
ｂ）後続の層の堆積前に各層を選択的に焼結する工程
を含む方法。
【請求項２】
前記流動剤（Ｆ）は、シリカ、アルミナ及び酸化チタンからなる群から選択される無機顔料である、請求項１に記載の方法。
【請求項３】
前記流動剤（Ｆ）は、ヒュームドシリカである、請求項１又は２に記載の方法。
【請求項４】
前記ＰＡＳポリマーは、ポリ（２，４−トルエンスルフィド）、ポリ（４，４’−ビフェニレンスルフィド）、ポリ（パラ−フェニレンスルフィド）（ＰＰＳ）、ポリ（オルト−フェニレンスルフィド）、ポリ（メタ−フェニレンスルフィド）、ポリ（キシレンスルフィド）、ポリ（エチルイソプロピルフェニレンスルフィド）、ポリ（テトラメチルフェニレンスルフィド）、ポリ（ブチルシクロヘキシルフェニレンスルフィド）、ポリ（ヘキシルドデシルフェニレンスルフィド）、ポリ（オクタデシルフェニレンスルフィド）、ポリ（フェニルフェニレンスルフィド）、ポリ−（トリルフェニレンスルフィド）、ポリ（ベンジルフェニレンスルフィド）、ポリ［オクチル−４−（３−メチルシクロペンチル）フェニレンスルフィド］又はこれらの組合せからなる群から選択される、請求項１〜３のいずれか一項に記載の方法。
【請求項５】
前記ＰＡＳは、式Ｉ：
2021524400.tif 000006
（式中、Ｒ１、Ｒ２、Ｒ３及びＲ４は、独立して、水素、又はハロゲン原子、Ｃ１〜Ｃ１２アルキル基、Ｃ７〜Ｃ２４アルキルアリール基、Ｃ７〜Ｃ２４アラルキル基、Ｃ６〜Ｃ２４アリーレン基、Ｃ１〜Ｃ１２アルコキシ基及びＣ６〜Ｃ１８アリールオキシ基からなる群から選択される置換基であり得る）
によって表される繰り返し単位（ＲＰＰＳ）を含むＰＰＳである、請求項１〜４のいずれか一項に記載の方法。
【請求項６】
前記ＰＡＳは、少なくとも５０モル％の、式ＩＩ：
2021524400.tif 000007
によって表される繰り返し単位（ＲＰＰＳ）を含むＰＰＳであり、前記モル％は、前記ＰＡＳ中の合計モル数に基づく、請求項１〜５のいずれか一項に記載の方法。
【請求項７】
前記材料（Ｍ）は、１７ｍｍの漏斗内のその通過時間が１０秒未満である平均流動時間を有する、請求項１〜６のいずれか一項に記載の方法。
【請求項８】
前記材料（Ｍ）は、イソプロパノール中でのレーザー散乱によって測定される、１５〜８０μｍの範囲のｄ０．５−値を有する、請求項１〜７のいずれか一項に記載の方法。
【請求項９】
前記ＰＡＳは、ＡＳＴＭ  ＵＯＰ７１４−０７による誘導結合プラズマ発光分析（ＩＣＰ−ＯＥＳ）によって決定される、既知のカルシウム含有量の標準で校正された蛍光Ｘ線（ＸＲＦ）分析によって測定される２００ｐｐｍ未満のカルシウム含有量を有するＰＡＳポリマーを得るために、
工程１）反応容器内で反応物を重合してＰＡＳ反応混合物を生成する工程と、
工程２）前記ＰＡＳ反応混合物を処理して、ＰＡＳポリマー及び副生成物スラリーを得る工程と、
工程３）前記ＰＡＳポリマーを回収する工程と、
工程４）前記ＰＡＳポリマーを水及び／又は酸性水溶液で処理する工程と
を含むプロセスによって得られる、請求項１〜８のいずれか一項に記載の方法。
【請求項１０】
前記材料（Ｍ）は、
工程１’）任意選択的に粉砕前及び／又は粉砕中に２５℃未満の温度に冷却された前記ポリマー成分（Ｐ）を粉砕する工程と、
工程２’）前記ポリマー成分（Ｐ）を少なくとも前記流動剤（Ｆ）とブレンドする工程と
によって得られる、請求項１〜９のいずれか一項に記載の方法。
【請求項１１】
工程ｂ）は、前記粉末の電磁放射による選択的焼結を含む、請求項１〜１０のいずれか一項に記載の方法。
【請求項１２】
付加製造のための粉末材料（Ｍ）であって、
−  ＡＳＴＭ  ＵＯＰ７１４−０７による誘導結合プラズマ発光分析（ＩＣＰ−ＯＥＳ）によって測定される２００ｐｐｍ未満のカルシウム含有量を有する少なくとも１つのポリ（アリーレンスルフィド）ポリマー（ＰＡＳ）を含む１つのポリマー成分（Ｐ）と、
−  前記材料（Ｍ）の総重量に基づいて０．０１〜１０重量％の少なくとも１つの流動剤（Ｆ）と
を含む粉末材料（Ｍ）。
【請求項１３】
粉末材料（Ｍ）であって、
−  ＡＳＴＭ  ＵＯＰ７１４−０７による誘導結合プラズマ発光分析（ＩＣＰ−ＯＥＳ）によって決定される、既知のカルシウム含有量の標準で較正された蛍光Ｘ線（ＸＲＦ）分析によって測定される２００ｐｐｍ未満のカルシウム含有量を有する少なくとも１つのポリ（アリーレンスルフィド）ポリマー（ＰＡＳ）を含む１つのポリマー成分（Ｐ）と、
−  前記材料（Ｍ）の総重量に基づいて０．０１〜１０重量％の少なくとも１つの流動剤（Ｆ）と
を含む粉末材料（Ｍ）からレーザー焼結によって得ることができる三次元（３Ｄ）物体。
【請求項１４】
付加製造、好ましくは選択的レーザー焼結（ＳＬＳ）、複合材系付加製造技術（「ＣＢＡＭ」）又はジェットミルフュージョン（ＪＭＦ）を使用した三次元（３Ｄ）物体の製造のための、
粉末材料（Ｍ）であって、
−  ＡＳＴＭ  ＵＯＰ７１４−０７による誘導結合プラズマ発光分析（ＩＣＰ−ＯＥＳ）によって決定される、既知のカルシウム含有量の標準で較正された蛍光Ｘ線（ＸＲＦ）分析によって測定される２００ｐｐｍ未満のカルシウム含有量を有する少なくとも１つのポリ（アリーレンスルフィド）ポリマー（ＰＡＳ）を含む１つのポリマー成分（Ｐ）と、
−  前記材料（Ｍ）の総重量に基づいて０．０１〜１０重量％の少なくとも１つの流動剤（Ｆ）と
を含む粉末材料（Ｍ）の使用。
【請求項１５】
付加製造、好ましくは選択的レーザー焼結（ＳＬＳ）又はジェットミルフュージョン（ＪＭＦ）のための粉末材料（Ｍ）の製造のための、ＡＳＴＭ  ＵＯＰ７１４−０７による誘導結合プラズマ発光分析（ＩＣＰ−ＯＥＳ）によって決定される、既知のカルシウム含有量の標準で較正された蛍光Ｘ線（ＸＲＦ）分析によって測定される２００ｐｐｍ未満のカルシウム含有量を有する少なくとも１つのポリ（アリーレンスルフィド）ポリマー（ＰＡＳ）を含むポリマー成分（Ｐ）と、前記材料（Ｍ）の総重量に基づいて０．０１〜１０重量％の少なくとも１つの流動剤（Ｆ）との使用。
【発明の詳細な説明】
【技術分野】
【０００１】
関連出願
本出願は、２０１８年７月１２日に出願された米国仮特許出願第６２／６９７，０４１号及び２０１８年８月１４日に出願された欧州特許出願公開第１８１８８９７３．４号に対する優先権を主張するものであり、これらの各出願の全内容は、あらゆる目的のために参照により本明細書に組み込まれる。
【０００２】
本開示は、少なくとも１つのポリ（アリーレンスルフィド）ポリマーを含む粉末材料（Ｍ）を使用して三次元（３Ｄ）物体を製造するための方法に関する。本発明は、この粉末材料（Ｍ）から選択的焼結によって得ることができる３Ｄ物体にも関する。
【背景技術】
【０００３】
付加製造システムは、コンピュータ支援設計（ＣＡＤ）モデリングソフトウェアで作成されたデジタル設計図から３Ｄ物体を印刷又は他に構築するために用いられる。利用可能な付加製造技術の１つである選択的レーザー焼結（「ＳＬＳ」）は、レーザーからの電磁放射線を使用して粉末材料を融合させて塊にする。レーザーは、粉末床の表面における物体のデジタル設計図から生成された断面を走査することにより、粉末材料（構築材料とも呼ばれることがある）を選択的に融合する。断面が走査された後、粉末床は、１層の厚さだけ下げられ、材料の新しい層が適用され、粉末床が再走査される。前の焼結層との接着性だけでなく、最上部の粉末層中でのポリマー粒子の局所的に完全な合体が必要である。このプロセスは、物体が完成するまで繰り返される。
【０００４】
マルチジェットフュージョン（「ＭＪＦ」）は、ＡＭ印刷方法の別の例である。マルチジェットフュージョン中、粉末材料の層全体が放射線に曝されるが、選択された領域のみが融合及び硬化して３Ｄ物体の層になる。ＭＪＦ法は、粉末材料の選択された領域と接触して選択的に堆積されている融剤を使用する。融剤は、粉末材料の層に浸透し、粉末材料の外表面に広がることができる。融剤は、放射線を吸収し、吸収された放射線を熱エネルギーに変換することができ、次いで、熱エネルギーは、融剤と接触している粉末材料を溶融又は焼結させる。これにより、３Ｄ物体の層を形成するために、粉末材料が融合、結合及び硬化する。
【０００５】
複合材系付加製造技術（「ＣＢＡＭ」）は、熱可塑性マトリックス材料で結合されたカーボン、ケブラー及びガラス繊維布地などの繊維強化複合材から部品を作製する別のＡＭ印刷方法である。液体が繊維基材層に選択的に堆積され、次いで粉末材料で満たされる。粉末材料は、液体に付着し、余分な粉末は、除去される。これらの工程が繰り返され、繊維基材層が所定の順序で積み重ねられて、３Ｄ物体が作製される。圧力及び熱が融合されている基材の層に加えられ、粉末材料を溶融し、層をともにプレスする。
【０００６】
運動及び攪拌下でのポリマー粉末の圧縮及び圧密挙動は、例えば、市販のＳＬＳシステムでのローラー又はブレード散布による粉末分配時の場合のように、粉末の形態のポリマー部品材料を使用する製造方法の１つの重要な特徴である。特定の密度又は充填を生成する粉末の能力は、印刷された物体の密度に反映され、最終的にそれらの機械的特性に反映される。その点において、粉末の流動性は、開発プロセス中に目標とされる重要な機能の１つである。
【０００７】
粉末の形態でポリマー部品材料を使用する既知の付加製造方法に関連する基本的な制限の１つは、許容可能な密度及び機械的特性で３Ｄ部品／物体を印刷するために十分な流動特性を示す材料の識別の欠如に基づいている。
【０００８】
ポリ（アリーレンスルフィド）（ＰＡＳ）は、貴重な特性（例えば、耐薬品性、加熱撓み温度、電気絶縁特性及び固有の難燃性）を備えた高温の半結晶性エンジニアリングポリマーである。国際公開第２０１７／１２２６４８４号パンフレット（Ｔｏｒａｙ）は、粉末焼結で３Ｄプリンターによって三次元モデルを作成するための粉末としてのＰＡＳ樹脂の使用について記載している。しかしながら、この文献で記載されているＰＡＳ粉末は、３Ｄ印刷市場の要件を満たすのに十分な流動特性を示していない。
【発明の概要】
【０００９】
本発明の３Ｄ物体を製造するための方法は、少なくとも１つのポリ（アリーレンスルフィド）（ＰＡＳ）と少なくとも１つの流動剤とを含む粉末材料の使用に基づいており、粉末材料は優れた流動特性を示し、これにより、粉末の形態の構築材料を使用した付加製造方法に非常に適切となる。
【００１０】
本開示の一態様は、三次元（３Ｄ）物体を製造するための方法であって、
ａ）粉末材料（Ｍ）であって、
−  ＡＳＴＭ  ＵＯＰ７１４−０７による誘導結合プラズマ発光分析（ＩＣＰ−ＯＥＳ）によって決定される、既知のカルシウム含有量の標準で較正された蛍光Ｘ線（ＸＲＦ）分析によって測定される２００ｐｐｍ未満のカルシウム含有量を有する少なくとも１つのポリ（アリーレンスルフィド）ポリマー（ＰＡＳ）を含むポリマー成分（Ｐ）と、
−  少なくとも１つの流動剤（Ｆ）と
を含む粉末材料（Ｍ）の連続層を堆積させる工程、
ｂ）後続の層の堆積前に各層を選択的に焼結する工程
方法に関する。
【００１１】
本発明は、粉末材料（Ｍ）自体にも関し、前記材料（Ｍ）は、ＩＣＰ−ＯＥＳを介して標準で較正された蛍光Ｘ線（ＸＲＦ）分析によって測定される２００ｐｐｍ未満のカルシウム含有量を有する少なくとも１つのＰＡＳを含む１つのポリマー成分（Ｐ）と、少なくとも１つの流動剤（Ｆ）とを含み、前記材料（Ｍ）は、例えば、イソプロパノール中でのレーザー散乱によって測定される１５〜８０μｍの範囲のｄ０．５−値を有する。
【００１２】
本発明の粉末材料（Ｍ）は、ＳＬＳ  ３Ｄ印刷、ＭＪＦ  ３Ｄ印刷方法又は粉末の形態の構築材料を使用する他のラピッドプロトタイピング方法で使用することができる。
【００１３】
本発明は、本発明の粉末材料（Ｍ）を製造する方法であって、ＰＡＳポリマーを粉砕する工程を含み、前記ＰＡＳポリマーは、任意選択的に、粉砕前及び／又は粉砕中に２５℃未満の温度に冷却される、方法及び例えばＳＬＳ又はＪＭＦによって３Ｄ物体を印刷するための材料（Ｍ）の使用にも関する。
【００１４】
本開示の他の態様は、この粉末材料（Ｍ）からレーザー焼結によって得ることができる３Ｄ物体、付加製造、好ましくは選択的レーザー焼結（ＳＬＳ）又はジェットミルフュージョン（ＪＭＦ）を使用した三次元（３Ｄ）物体の製造のための粉末材料（Ｍ）の使用及び付加製造、好ましくはＳＬＳ又はＪＭＦのための、ＩＣＰ−ＯＥＳを介して標準で校正された蛍光Ｘ線（ＸＲＦ）分析によって測定される２００ｐｐｍ未満のカルシウム含有量を有する少なくとも１つのポリ（アリーレンスルフィド）ポリマー（ＰＡＳ）を含むポリマー成分（Ｐ）と、少なくとも１つの流動剤（Ｆ）との使用に関する。
【発明を実施するための形態】
【００１５】
本明細書で「ポリ（アリーレンスルフィド）」又はＰＡＳとも呼ばれる、少なくとも１つのポリ（アリーレンスルフィド）ポリマーを含む粉末材料から３Ｄ物体を製造するための方法が本明細書で開示される。ポリ（アリーレンスルフィド）ポリマーへの言及は、本明細書で「ポリフェニレンスルフィド」又はＰＰＳとも呼ばれるポリフェニレンスルフィドポリマーを具体的に含むが、これに限定されない。
【００１６】
本発明の３Ｄ物体を製造するための方法は、例えば、材料（Ｍ）の主成分として少なくとも１つのＰＡＳポリマーを含むポリマー成分（Ｐ）と、例えば材料（Ｍ）の総重量に基づいて１０重量％未満の量の少なくとも１つの流動剤（Ｆ）とを含む粉末材料（Ｍ）を使用する。粉末材料（Ｍ）は、球形などの規則的な形状又はポリマー成分（Ｐ）、少なくともＰＡＳポリマーをペレット若しくは粗い粉末の形態で粉砕／破砕することによって得られる複雑な形状を有することができる。
【００１７】
本発明のＰＡＳポリマーは、主要な技術的特徴として、ＩＣＰ−ＯＥＳを介して標準で校正された蛍光Ｘ線（ＸＲＦ）分析によって測定される２００ｐｐｍ未満、好ましくは１５０ｐｐｍ未満又は１００ｐｐｍ未満のカルシウム含有量を示すものである。
【００１８】
低いカルシウム含有量のＰＡＳと流動剤、例えばヒュームドシリカとの組み合わせを含む本発明の粉末材料（Ｍ）は、印刷プロセス中の粉末の充填を容易にするために、粉末が良好な流動挙動を示さなければならないレーザー焼結系付加製造システムを使用する３Ｄ物体の製造などの用途に材料（Ｍ）を非常に適切にする流動性を示す。特に、本発明の粉末材料は、ガラス漏斗に上部から５ｍｍまで粉末材料（Ｍ）を充填し、漏斗の下部オリフィスを塞いでいるキャップを外し、ストップウォッチで粉末の流動時間を測定する方法に従って測定される、１７ｍｍの漏斗内の通過時間が１０秒未満、好ましくは９．５秒未満又は９秒未満であるような平均流動時間（又は流動性）を表すものであり得る。
【００１９】
平均流動時間は、以下の方法に従い、１７ｍｍの下部オリフィスを備えたガラス漏斗を使用して特に測定することができる：
−  ガラス漏斗が上部から５ｍｍまで粉末材料（Ｍ）で充填され、
−  下部オリフィスを塞いでいるキャップが外され、
−  粉末の流動時間がストップウォッチで測定される。
流動が起こらない場合又は流動が止まる場合、流動が再開するまで漏斗を道具（例えば、マーカー又はスパチュラなど）で叩く。合計流動時間及び道具を使用して叩いた数が記録される。所望の粉末について、実験が３回繰り返され、平均総流動時間及び平均の叩いた数が報告される。
【００２０】
平均流動時間の測定に使用される漏斗の寸法は、例えば、ｄｅ＝４０ｍｍ、ｄｏ＝１７ｍｍ、ｈ＝１１０ｍｍ及びｈ１＝７０ｍｍであり得る。
【００２１】
本出願では、
−  いずれの記載も、特定の実施形態に関連して記載されているとしても、本開示の他の実施形態に適用可能であり、且つそれらと交換可能であり、
−  要素又は成分が、列挙された要素又は成分のリストに含まれ、且つ／又はリストから選択されると言われる場合、本出願で明示的に企図される関連実施形態において、要素又は成分はまた、別の列挙された要素若しくは成分のいずれか１つであり得るか、又は明示的に列挙された要素若しくは成分の任意の２つ以上からなる群から選択され得、要素又は成分のリストに列挙されたいかなる要素又は成分も、このようなリストから省略され得ることが理解されるべきであり、
−  本明細書での端点による数値範囲のいずれの列挙も、列挙された範囲内に包含される全ての数並びに範囲の端点及び均等物を含む。
【００２２】
本発明は、三次元（３Ｄ）物体を製造するための方法であって、粉末材料（Ｍ）の連続する層を堆積する工程と、例えば粉末の電磁放射によって後続の層を堆積する前に各層を選択的に焼結する工程とを含む方法に関する。
【００２３】
ＳＬＳ  ３Ｄプリンターは、例えば、ＥＯＳ  Ｃｏｒｐｏｒａｔｉｏｎから商標名ＥＯＳＩＮＴ（登録商標）Ｐで入手できる。
【００２４】
ＭＪＦ  ３Ｄプリンターは、例えば、Ｈｅｗｌｅｔｔ−Ｐａｃｋａｒｄ  Ｃｏｍｐａｎｙから商標名Ｊｅｔ  Ｆｕｓｉｏｎで入手できる。
【００２５】
粉末を使用して、例えばＩｍｐｏｓｓｉｂｌｅ  Ｏｂｊｅｃｔｓが開発したＣＢＡＭプロセスにおいて連続繊維複合材を作製することもできる。
【００２６】
本発明の粉末材料（Ｍ）は、
−  ＩＣＰ−ＯＥＳを介して標準で校正された蛍光Ｘ線（ＸＲＦ）分析によって測定される２００ｐｐｍ未満のカルシウム含有量を有する少なくとも１つのポリ（アリーレンスルフィド）ポリマー（ＰＡＳ）を含むポリマー成分（Ｐ）と、
−  少なくとも１つの流動剤（Ｆ）と
を含む。
【００２７】
本発明の粉末ポリマー材料（Ｍ）は、他の成分を含み得る。例えば、材料（Ｍ）は、少なくとも１つの添加剤（Ａ）と、特に充填剤（破砕炭素繊維、シリカビーズ、タルク、炭酸カルシウムなど）、着色剤、染料、顔料、潤滑剤、可塑剤、難燃剤（ハロゲン及びノンハロゲン難燃剤など）、核剤、熱安定剤、光安定剤、抗酸化剤、加工助剤、融剤、電磁吸収剤及びこれらの組み合わせからなる群から選択される少なくとも１つの添加剤と含み得る。
【００２８】
一実施形態によれば、本発明の材料（Ｍ）は、粉末ポリマー材料（Ｍ）の総重量に基づいて、
−  少なくとも５０重量％の、ＩＣＰ−ＯＥＳを介して標準で校正された蛍光Ｘ線（ＸＲＦ）分析によって測定される２００ｐｐｍ未満のカルシウム含有量を有する少なくとも１つのＰＡＳ又はＰＰＳを含むポリマー成分（Ｐ）と、
−  ０．０１重量％〜１０重量％、０．０５〜８重量％、０．１〜６重量％又は０．１５〜５重量％の少なくとも１つの流動剤（Ｆ）と、
−  任意選択的に、例えば填剤（破砕炭素繊維、シリカビーズ、タルク、炭酸カルシウムなど）、着色剤、染料、顔料、潤滑剤、可塑剤、難燃剤（ハロゲン及びノンハロゲン難燃剤など）、核剤、熱安定剤、光安定剤、酸化防止剤、加工助剤、融剤及び電磁吸収剤からなる群から選択される少なくとも１つの添加剤（Ａ）と
を含む。
【００２９】
一実施形態によれば、本発明の材料（Ｍ）は、少なくとも６０重量％のポリマー成分（Ｐ）、例えば少なくとも７０重量％、少なくとも８０重量％、少なくとも９０重量％の、本明細書に記載のポリマー成分（Ｐ）を含む。
【００３０】
一般的に、ポリ（アリーレンスルフィド）は、−（Ａｒ−Ｓ）−繰り返し単位を含むポリマーであり、Ａｒは、本明細書で繰り返し単位（ＲＰＡＳ）とも呼ばれるアリーレン基である。ＰＡＳのアリーレン基は、置換又は非置換であり得る。更に、ＰＡＳは、ポリマーのスルフィド結合の任意の異性体関係を含むことができ、例えばアリーレン基がフェニレン基である場合、スルフィド結合は、オルト、メタ、パラ又はこれらの組み合わせであり得る。
【００３１】
一実施形態によれば、ＰＡＳは、ＰＡＳの総モル数に基づいて少なくとも５、少なくとも１０、少なくとも２０、少なくとも３０、少なくとも４０、少なくとも５０、少なくとも６０、少なくとも７０、少なくとも８０、少なくとも９０、少なくとも９５、少なくとも９８モル％の繰り返し単位（ＲＰＡＳ）を含む。一実施形態によれば、ＰＡＳは、本質的に繰り返し単位（ＲＰＡＳ）を含む。
【００３２】
一実施形態によれば、ＰＡＳポリマーは、ポリ（２，４−トルエンスルフィド）、ポリ（４，４’−ビフェニレンスルフィド）、ポリ（パラ−フェニレンスルフィド）（ＰＰＳ）、ポリ（オルト−フェニレンスルフィド）、ポリ（メタ−フェニレンスルフィド）、ポリ（キシレンスルフィド）、ポリ（エチルイソプロピルフェニレンスルフィド）、ポリ（テトラメチルフェニレンスルフィド）、ポリ（ブチルシクロヘキシルフェニレンスルフィド）、ポリ（ヘキシルドデシルフェニレンスルフィド）、ポリ（オクタデシルフェニレンスルフィド）、ポリ（フェニルフェニレンスルフィド）、ポリ−（トリルフェニレンスルフィド）、ポリ（ベンジルフェニレンスルフィド）及びポリ［オクチル−４−（３−メチルシクロペンチル）フェニレンスルフィド］からなる群から選択される。
【００３３】
一実施形態によれば、ＰＡＳは、ポリフェニレンスルフィドポリマー（ＰＰＳ）であり、式Ｉ：
2021524400.tif 000002
（式中、Ｒ１，Ｒ２，Ｒ３及びＲ４は、独立して、水素又はハロゲン原子、Ｃ１〜Ｃ１２アルキル基、Ｃ７〜Ｃ２４アルキルアリール基、Ｃ７〜Ｃ２４アラルキル基、Ｃ６〜Ｃ２４アリーレン基、Ｃ１〜Ｃ１２アルコキシ基及び６〜Ｃ１８アリールオキシ基からなる群から選択される置換基であり得る）
によって表される繰り返し単位（ＲＰＰＳ）を含む。
【００３４】
その最も広く解釈した定義では、従って、本発明のポリフェニレンスルフィドポリマー（ＰＰＳ）は、置換及び／又は無置換のフェニレンスルフィド基からなることができる。
【００３５】
別の実施形態によれば、ＰＰＳは、式ＩＩ：
2021524400.tif 000003
によって表される繰り返し単位（ＲＰＰＳ）を含む
【００３６】
本発明の一実施形態によれば、ＰＰＳは、ＰＰＳポリマーの総モル数に基づいて少なくとも５０モル％の式Ｉ及び／又はＩＩの繰り返し単位（ＲＰＰＳ）を含む。例えば、少なくとも約６０モル％、少なくとも約７０モル％、少なくとも約８０モル％、少なくとも約９０モル％、少なくとも約９５モル％、少なくとも約９９モル％のＰＰＳの繰り返し単位は、式Ｉ及び／又はＩＩの繰り返し単位（ＲＰＰＳ）である。
【００３７】
本発明の一実施形態によれば、ＰＰＳポリマーは、約１００モル％の繰り返し単位が式Ｉ及び／又はＩＩの繰り返し単位（ＲＰＰＳ）であるものである。この実施形態によれば、ＰＰＳポリマーは、本質的に、式Ｉ及び／又はＩＩの繰り返し単位（ＲＰＰＳ）からなる。
【００３８】
本発明によれば、ＰＡＳ又はＰＰＳは、ＩＣＰ−ＯＥＳを介して標準で校正された蛍光Ｘ線（ＸＲＦ）分析によって測定される２００ｐｐｍ未満のカルシウム含有量を有するものである。
【００３９】
好ましい実施形態によれば、ＰＡＳは、ＩＣＰ−ＯＥＳを介して標準で校正された蛍光Ｘ線（ＸＲＦ）分析によって測定される１５０ｐｐｍ未満、１００ｐｐｍ未満、８０ｐｐｍ未満又は更に５０ｐｐｍ未満のカルシウム含有量を有するものである。
【００４０】
本発明のＰＡＳポリマーは、当技術分野で知られているプロセスによって得ることができる。特に、参照により本明細書に組み込まれる国際公開第２０１５／０９５３６２Ａ１号パンフレット（Ｃｈｅｖｒｏｎ  Ｐｈｉｌｉｐｐｓ）、国際公開第２０１５／１７７８５７Ａ１号パンフレット（Ｓｏｌｖａｙ）及び国際公開第２０１６／０７９２４３Ａ１号パンフレット（Ｓｏｌｖａｙ）を参照することができる。
【００４１】
本発明の方法で使用されるＰＡＳポリマーは、特に、ＩＣＰ−ＯＥＳを介して標準で校正された蛍光Ｘ線（ＸＲＦ）分析によって測定される２００ｐｐｍ未満のカルシウム含有量を有するＰＡＳポリマーを得るために、
工程１）反応容器内で反応物を重合してＰＡＳ反応混合物を生成する工程と、
工程２）ＰＡＳ反応混合物を処理して、ＰＡＳポリマー及び副生成物スラリーを得る工程と、
工程３）例えば、沈殿又は蒸発によってＰＡＳポリマーを回収する工程と、
工程４）ＰＡＳポリマーを水及び／又は酸性水溶液で処理する工程と
を含むプロセスによって得ることができる。
【００４２】
ＰＡＳ調製プロセスにおける工程４）では、処理されたＰＡＳが生成され、これは、ＩＣＰ−ＯＥＳを介して標準で校正された蛍光Ｘ線（ＸＲＦ）分析によって測定される、カルシウムの低い含有量を示す。工程４）は、ＰＡＳポリマーを水、酸性水溶液及び両方の組み合わせで処理（又は洗浄）することを含み得る。ＰＡＳポリマーは、数回処理又は洗浄できる。工程４）の処理を受けるＰＡＳポリマーは、乾燥形態又は溶液のいずれかであり得る。
【００４３】
工程４）の実施形態によれば、ＰＡＳは、水及び／又は酸性水溶液と接触され、例えばブレンドされて、混合物を形成する。混合物中のＰＡＳの濃度は、混合物の総重量に基づいて約１重量％〜約５０重量％、約５重量％〜約４０重量％又は約１０重量％〜約３０重量％の範囲であり得る。
【００４４】
工程４）で使用することができる酸性水溶液は、酸性化合物を含む。酸性化合物は、水溶性である任意の有機酸又は無機酸であり得る。一実施形態によれば、使用することができる有機酸は、Ｃ１〜Ｃ１５のカルボン酸、例えばＣ１〜Ｃ１０のカルボン酸又はＣ１〜Ｃ５のカルボン酸である。一実施形態によれば、使用できる有機酸は、酢酸、ギ酸、シュウ酸、フマル酸及びフタル酸一カリウムからなる群から選択される。好ましくは、有機酸は、酢酸である。使用できる無機酸は、塩酸、リン酸一アンモニウム、硫酸、リン酸、ホウ酸、硝酸、リン酸二水素ナトリウム、リン酸二水素アンモニウム、炭酸及び亜硫酸からなる群から選択され得る。
【００４５】
酸性水溶液又は混合物中に存在する酸性化合物の量は、溶液／混合物中の水の総量に基づいて０．０１重量％〜１０重量％、０．０２５重量％〜５重量％又は０．０７５重量％〜１重量％の範囲であり得る。
【００４６】
溶液／混合物は、ＰＡＳの融点より低い温度に加熱することができる。工程４）の溶液／混合物の温度は、約１０〜１６５℃、１５〜１５０℃又は約２０℃〜１２５℃の範囲であり得る。代わりに、工程４）の溶液／混合物の温度は、１７５〜２７５℃又は２００〜２５０℃の範囲であり得る。
【００４７】
別の実施形態によれば、本発明のポリ（アリーレンスルフィド）（ＰＡＳ）の溶融結晶化温度（Ｔｍｃ）は、ＡＳＴＭ  Ｄ３４１８による示差走査熱量測定（ＤＳＣ）によって測定される少なくとも２２０℃、例えば少なくとも２２５℃又は少なくとも２３０℃である。
【００４８】
本発明によれば、（ＡＳＴＭ  Ｄ１２３８、手順Ｂによる５ｋｇの重量において３１６℃で）ＰＰＳのメルトフローレートは、５０〜４００ｇ／１０分、例えば６０〜３００ｇ／１０分又は７０〜２００ｇ／１０分であり得る。
【００４９】
本発明の一実施形態によれば、粉末材料（Ｍ）のポリマー成分（Ｐ）は、粉末材料（Ｍ）中のポリマー成分の総重量に基づいて少なくとも５０重量％のＰＡＳ又はＰＰＳを含む。例えば、材料（Ｍ）の成分（Ｐ）は、少なくとも５５重量％のＰＡＳ若しくはＰＰＳ、少なくとも６０重量％のＰＡＳ若しくはＰＰＳ、少なくとも６５重量％のＰＡＳ若しくはＰＰＳ、少なくとも７０重量％のＰＡＳ若しくはＰＰＳ、少なくとも７５重量％のＰＡＳ若しくはＰＰＳ、少なくとも８０重量％のＰＡＳ若しくはＰＰＳ、少なくとも８５重量％のＰＡＳ若しくはＰＰＳ、少なくとも９０重量％のＰＡＳ若しくはＰＰＳ、少なくとも９５重量％のＰＡＳ若しくはＰＰＳ又は更に少なくとも９８重量％のＰＡＳ若しくはＰＰＳを含む。
【００５０】
本発明の別の実施形態によれば、材料（Ｍ）の成分（Ｐ）は、材料（Ｍ）中の成分（Ｐ）の総重量に基づいて９９重量％を超えるＰＡＳ又はＰＰＳを含む。
【００５１】
本発明の別の実施形態によれば、材料（Ｍ）の成分（Ｐ）は、本質的にＰＡＳ又はＰＰＳポリマーを含む。
【００５２】
材料（Ｍ）は、少なくとも１つの流動剤（Ｆ）を含む。流動剤は、流動助剤とも呼ばれる場合がある。本発明で使用される流動剤は、例えば、親水性であり得る。親水性流動助剤の例は、シリカ、アルミナ及び酸化チタンからなる群から特に選択される無機顔料である。ヒュームドシリカを挙げることができる。
【００５３】
ヒュームドシリカは、商標名Ａｅｒｏｓｉｌ（登録商標）（Ｅｖｏｎｉｋ）及びＣａｂ−Ｏ−Ｓｉｌ（登録商標）（Ｃａｂｏｔ）で市販されている。
【００５４】
本発明の実施形態によれば、材料（Ｍ）は、０．０１〜１０重量％、例えば０．０５〜８重量％、０．１〜６重量％又は０．１５〜５重量％の少なくとも１つの流動剤（Ｆ）、例えば少なくともヒュームドシリカを含む。
【００５５】
これらのシリカは、ナノメートルの一次粒子（ヒュームドシリカについて典型的には５〜５０ｎｍ）で構成される。これらの一次粒子は、結合すると凝集体を形成する。流動剤としての使用において、シリカは、様々な形態（基本粒子及び凝集体）で見出される。
【００５６】
本発明の別の実施形態によれば、材料（Ｍ）は、１０重量％まで、例えば０．０１〜８重量％、０．１〜６重量％又は０．５〜５重量％の、充填剤（破砕炭素繊維、シリカビーズ、タルク、炭酸カルシウムなど）、着色剤、染料、顔料、潤滑剤、可塑剤、難燃剤（ハロゲン及びノンハロゲン難燃剤など）、核剤、熱安定剤、光安定剤、抗酸化剤、加工助剤、融剤、電磁吸収剤及びこれらの組み合わせからなる群から選択される少なくとも１つの添加剤（Ａ）を含む。
【００５７】
一実施形態によれば、本発明の粉末材料（Ｍ）は、イソプロパノール中のレーザー散乱によって測定される１５〜８０μｍの範囲のｄ０．５−値、例えば２０〜７０μｍ又は２３〜６０μｍの範囲のｄ０．５−値を有する。Ｄ５０とも呼ばれるｄ０．５は、粒度分布の中央径又は中央値として知られ、それは、累積分布での５０％における粒径の値である。これは、試料中の粒子の５０％がｄ０．５−値よりも大きく、試料中の粒子の５０％がｄ０．５−値よりも小さいことを意味する。Ｄ５０は、通常、粒子の群の粒径を表すために用いられる。
【００５８】
別の実施形態によれば、本発明の粉末材料（Ｍ）は、イソプロパノール中のレーザー散乱によって測定される１２０μｍ未満のｄ０．９−値、例えば１００μｍ未満又は更に９０μｍ未満のｄ０．９−値を有する。
【００５９】
本発明の方法で使用される材料（Ｍ）は、
工程１’）任意選択的に粉砕前及び／又は粉砕中に２５℃未満の温度に冷却されたポリマー成分（Ｐ）を粉砕する工程と、
工程２’）工程１’）からのポリマー成分（Ｐ）を少なくとも流動剤（Ｆ）とブレンドする工程と
によって得ることができる。
【００６０】
代わりに、本発明の方法で使用される材料（Ｍ）は、
工程１’’）ポリマー成分（Ｐ）を少なくとも流動剤（Ｆ）とブレンドする工程と、
工程２’’）任意選択的に粉砕前及び／又は粉砕中に２５℃未満の温度に冷却された、工程１’’）からのブレンドを粉砕する工程と
によって得ることができる。
【００６１】
粉砕工程は、ピン付きディスクミル、分級機付きジェットミル／流動化ジェットミル、インパクトミル及び分級機、ピン／ピン−ビーターミル若しくは湿式粉砕ミル又はこうした装置の組み合わせで行うことができる。
【００６２】
粉砕された粉末材料は、好ましくは、空気分離器又は分級機で分離又はふるい分けされて、所定の画分スペクトルを得ることができる。粉末材料（Ｍ）は、好ましくは、プリンターで使用する前にふるい分けされる。ふるい分けは、適切な装置を使用して、２００μｍ、１５０μｍ、１４０μｍ、１３０μｍ、１２０μｍ、１１０μｍ又は１００μｍを超える粒子を除去することを含む。
【００６３】
一実施形態によれば、プロセスは、少なくとも２つの工程：
−  本明細書に記載の粉末材料（Ｍ）の提供と、
−  材料（Ｍ）から三次元（３Ｄ）物体の層を印刷することを含む工程と
を含む。
【００６４】
一実施形態によれば、層を印刷する工程は、ＰＡＳ／ＰＰＳ粉末の電磁放射、例えば電磁ビーム源などの高出力レーザー源による粉末材料（Ｍ）の選択的焼結を含む。
【００６５】
３Ｄ物体／物品／部品は、基材上、例えば水平基材上及び／又は平面基材上に構築され得る。基材は、全ての方向、例えば水平方向又は垂直方向に移動可能であり得る。３Ｄ印刷プロセス中、未焼結ポリマー材料の連続層が焼結ポリマー材料の前の層の最上部上に焼結されるために、基材を例えば下げることができる。
【００６６】
一実施形態によれば、本プロセスは、支持構造体を製造することを含む工程を更に含む。この実施形態によれば、３Ｄ物体／物品／部品は、支持構造体上に構築され、支持構造体及び３Ｄ物体／物品／部品は、両方とも同じＡＭ方法を用いて製造される。支持構造体は、多数の状況において有用な場合がある。例えば、特にこの３Ｄ物体／物品／部品が平面でない場合、形状３Ｄ物体／物品／部品のゆがみを回避するために、支持構造体は、印刷された又は印刷中の３Ｄ物体／物品／部品に十分な支持を提供するのに有用な場合がある。これは、印刷された又は印刷中の３Ｄ物体／物品／部品を維持するために使用される温度がＰＡＳ／ＰＰＳ粉末の再凝固温度よりも低い場合に特に当てはまる。
【００６７】
本製造方法は、通常、プリンターを使用して行われる。プリンターは、両方とも特定の温度に維持される焼結チャンバ及び粉末床を含み得る。
【００６８】
印刷される粉末は、粉末のガラス転移温度（Ｔｇ）を上回る処理温度（Ｔｐ）に予熱することができる。粉末の予熱は、レーザーが未融合粉末の層の選択された領域の温度を融点まで上昇させることをより容易にする。レーザーは、インプットによって指定される場所においてのみ粉末の融合を引き起こす。レーザーエネルギー曝露は、典型的には、使用中のポリマーに基づいて且つポリマー劣化を回避するために選択される。
【００６９】
いくつかの実施形態では、印刷される粉末は、ＰＡＳ／ＰＰＳ粉末の融点Ｔｍよりも低い温度Ｔｐ、例えば、以下の通りの処理温度Ｔｐ（℃で表される）に予熱される：
Ｔｐ≦Ｔｍ−５、
より好ましくはＴｐ≦Ｔｍ−１０、
更により好ましくはＴｐ≦Ｔｍ−１５、
ここで、Ｔｍ（℃）は、ＡＳＴＭ  Ｄ３４１８による示差走査熱量測定（ＤＳＣ）による第１の加熱走査で測定される、ＰＡＳ／ＰＰＳポリマーの溶融温度である。この実施形態によれば、処理温度は、温度焼結窓において正確に調整される。
【００７０】
いくつかの実施形態では、処理温度（Ｔｐ）は、２８５℃以下、好ましくは２８０℃以下、更により好ましくは２７５℃以下である。
【００７１】
本発明は、少なくとも１つのＰＡＳを含む１つのポリマー成分（Ｐ）と、少なくとも１つの流動剤（Ｆ）とを含む粉末材料（Ｍ）にも関し、ここで、材料（Ｍ）は、１７ｍｍの漏斗内のその通過時間が１０秒未満、好ましくは９．５秒未満又は９秒未満であるような平均流動時間を有する。平均流動時間は、これにより、同等に流動性とも呼ばれる。平均流動時間は、以下の方法に従い、１７ｍｍの下部オリフィスを備えたガラス漏斗を使用して測定される：
−  ガラス漏斗が上部から５ｍｍまで粉末材料（Ｍ）で充填され、
−  下部オリフィスを塞いでいるキャップが外され、
−  粉末の流動時間がストップウォッチで測定される。
流動が起こらない場合又は流動が止まる場合、流動が再開するまで漏斗を道具（例えば、マーカー又はスパチュラなど）で叩く。
【００７２】
一実施形態によれば、粉末材料（Ｍ）は、
−  １７ｍｍの漏斗内のその通過時間が１０秒未満、好ましくは９．５秒未満又は９秒未満であるような平均流動時間、及び
−  ５回未満、好ましくは４回未満、３回未満、２回未満、１回未満、更により好ましくは０回の叩きの、流動に対する平均の叩いた数
を有する。
【００７３】
３Ｄ物体及び物品
本発明は、本発明の粉末材料（Ｍ）からレーザー焼結によって得ることができる３Ｄ物体又は部品にも関する。
【００７４】
本発明は、本発明の粉末材料（Ｍ）を含む３Ｄ物体又は部品にも関する。
【００７５】
本発明は、付加製造、好ましくはＳＬＳ、ＣＢＡＭ又はＪＭＦを使用した３Ｄ物体の製造のための、本発明の粉末材料（Ｍ）の使用にも関する。
【００７６】
本発明は、付加製造、好ましくはＳＬＳ、ＣＢＡＭ又はＪＭＦのための粉末材料（Ｍ）の製造のための、ＩＣＰ−ＯＥＳを介して標準で校正された蛍光Ｘ線（ＸＲＦ）分析によって測定される２００ｐｐｍ未満のカルシウム含有量を示す、少なくとも１つのＰＡＳを含むポリマー成分（Ｐ）と、少なくとも１つの流動剤（Ｆ）との使用にも関する。
【００７７】
このような製造方法によって得ることができる３Ｄ物体又は物品は、様々な最終用途において使用することができる。特に、医療機器、航空宇宙産業のブラケット及び複雑な形状の部品並びに自動車産業のボンネット下の部品（サーモスタットハウジング、水ポンプインペラ、エンジンカバー、ポンプケーシングなど）について言及することができる。
【００７８】
ポリマー成分（Ｐ）及び粉末材料（Ｍ）に関する上記の全ての実施形態は、３Ｄ物体に、成分（Ｐ）の使用又は材料（Ｍ）の使用に等しく適用される。
【００７９】
ここで、以下の非限定的な実施例において例示的な実施形態を説明する。
【００８０】
参照により本明細書中に組み込まれる任意の特許、特許出願及び刊行物の開示が、それが用語を不明確とし得る程度まで本出願の記載と対立する場合、本記載が優先するものとする。
【実施例】
【００８１】
本開示は、ここで、以下の実施例に関連してより詳細に記載されるが、それらの目的は、例示的であるに過ぎず、本開示の範囲を限定することを意図してない。
【００８２】
出発物質
以下の芳香族ポリフェニレンスルフィド（ＰＰＳ）ポリマーを調製した。
【００８３】
ＰＰＳ＃１：以下のプロセスに従って調製したカルシウム含有量＝５６ｐｐｍのポリフェニレンスルフィド（ＰＰＳ）ポリマー：
ＰＰＳ＃１は、米国特許第３，９１９，１７７号明細書及び米国特許第４，４１５，７２９号明細書に記載の方法に従って合成し、反応混合物から回収し、６０℃で少なくとも５分間脱イオン水で洗浄し、次いで６０℃で少なくとも５分間、６．０未満のｐＨを有する酢酸水溶液と接触させ、その後、６０℃において脱イオン水で濯いだ。
【００８４】
ＰＰＳ＃２：以下のプロセスに従って調製したカルシウム含有量＝５２ｐｐｍのポリフェニレンスルフィド（ＰＰＳ）ポリマー：
ＰＰＳ＃２は、米国特許第３，９１９，１７７号明細書及び米国特許第４，４１５，７２９号明細書に記載の方法に従って合成し、反応混合物から回収し、６０℃で少なくとも５分間脱イオン水で洗浄し、その後、６０℃において脱イオン水で濯いだ。
【００８５】
ＰＰＳ＃３：カルシウム含有量＝６３１ｐｐｍのポリフェニレンスルフィド（ＰＰＳ）ポリマー。
【００８６】
ＰＰＳ＃４：カルシウム含有量＝６６８ｐｐｍのポリフェニレンスルフィド（ＰＰＳ）ポリマー。
【００８７】
ＰＰＳ＃３及びＰＰＳ＃４は、両方とも米国特許第３，９１９，１７７号明細書及び米国特許第４，４１５，７２９号明細書に記載の方法に従って合成し、反応混合物から回収し、６０℃で少なくとも５分間脱イオン水で洗浄し、次いで６０℃で少なくとも５分間、約０．０１モル／Ｌ酢酸カルシウム水溶液と接触させ、その後、６０℃において脱イオン水で濯いだ。
【００８８】
ＰＰＳ＃３及びＰＰＳ＃４は、メルトフローレートが異なる。
【００８９】
ＰＰＳポリマーのカルシウム含有量は、エネルギー分散型蛍光Ｘ線分析装置（ＥＤＸＲＦ）を使用して決定し、１．５ｍｓの成形でカルシウムＫα線（３．６９１で）の強度を１２ｋＶ及び３１５ｍＡで１００秒間測定し、ＡＳＴＭ  ＵＯＰ７１４−０７による誘導結合プラズマ発光分析（ＩＣＰ−ＡＥＳ）によって決定される、既知のカルシウム含有量のＰＰＳ標準を使用して較正した。
【００９０】
Ａｅｒｏｓｉｌ（登録商標）２００は、独国のＥｖｏｎｉｋ  Ｉｎｄｕｓｔｒｉｅｓから入手可能なヒュームドシリカである。
【００９１】
粉末の調製
粉末は、０．０８ｍｍのふるいを備えたＲｅｔｓｃｈ  ＳＲ３００グラインダーを使用して原料のＰＰＳ樹脂フレークを粉砕することによって生成された。記載されている場合、得られた粉末は、１２５μｍの孔サイズ定格有するＷ．Ｓ  Ｔｙｌｅｒ，Ｉｎｃ．のＮｏ．１２０  ＡＳＴＭＥ−１１標準試験ふるい分けトレイを使用してふるい分けした。ふるい分けトレイは、Ｗ．Ｓ．Ｔｙｌｅｒ，Ｉｎｃ．のＲｏ−Ｔａｐ（登録商標）モデルＢ試験ふるい分けシェーカーに装着された。ＰＰＳ粉末濾液を収集し、ヒュームドシリカとブレンドして、０．２重量％のヒュームドシリカの濃度を達成した。
【００９２】
試験方法
流動性
平均流動時間は、以下の方法に従い、１７ｍｍの下部オリフィスを備えたガラス漏斗を使用して測定される：
−  ガラス漏斗が上部から５ｍｍまで粉末材料（Ｍ）で充填され、
−  下部オリフィスを塞いでいるキャップが外され、
−  粉末の流動時間がストップウォッチで測定される。
流動が起こらない場合又は流動が止まる場合、流動が再開するまで漏斗を道具（例えば、マーカー又はスパチュラなど）で叩く。総流動時間及び道具を使用して叩いた数を記録する。所望の粉末について、実験が３回繰り返され、平均総流動時間及び平均の叩いた数が報告される。
2021524400.tif 000004
漏斗の寸法は、ｄｅ＝４０ｍｍ、ｄｏ＝１７ｍｍ、ｈ＝１１０ｍｍ及びｈ１＝７０ｍｍである。
【００９３】
ＰＳＤ（ｄ０．５、ｄ０．９）
粉末材料のＰＳＤ（体積分布）は、湿式モード（１２８チャネル、０．０２１５〜１４０８μｍ）でのレーザー散乱Ｍｉｃｒｏｔｒａｃ  Ｓ３５００分析器を用いて、３回の実験の平均によって決定した。溶媒は、１．３８の屈折率のイソプロパノールであり、粒子は、１．５９の屈折率を有すると想定された。超音波モードが可能にされ（２５Ｗ／６０秒）、流量は、５５％に設定された。
【００９４】
結果
【００９５】
2021524400.tif 000005
【００９６】
ＳＬＳ印刷プロセス及び引張り試験片の作成
試験片は、ＥＯＳ（登録商標）Ｐ８００レーザー焼結プリンターを使用したＳＬＳ印刷によって調製した。実施例５の粉末（Ｔｍ＝２９０℃）を、１７Ｗのレーザー出力設定、２８５℃の処理温度（Ｔｐ）、１．５時間未満の印刷持続時間及び１０℃／分未満の冷却速度を使用して焼結して、タイプＩのＡＳＴＭ引張り試験片を形成した。
【００９７】
引張り試験：バーは、ＡＳＴＭタイプＩの引張りバーを使用して、ＡＳＴＭ  Ｄ６３８に従って試験した。
【００９８】
主要な印刷パラメータ：
１．処理温度（Ｔｐ）：２８５℃
２．ハッチ（Ｈａｔｃｈ）レーザーパワー：１７Ｗ
３．外形（Ｃｏｎｔｏｕｒ）レーザーパワー：８．５Ｗ
４．レーザー速度：２．６５ｍ／秒
【００９９】
結果：焼結に成功し、５３ＭＰａの引張り強度を得た。
【国際調査報告】
2021524400.tif 000008
2021524400.tif 000009